(57)【特許請求の範囲】
【請求項１】
葉、茎、花から選ばれる植物材料を被覆するための樹脂組成物であって、（Ａ）被膜が透明性を有する結合材、（Ｂ）アミノ基含有シラン化合物、を含み、
（Ａ）透明性を有する結合材が、ビスフェノールＡ型エポキシ樹脂、ビスフェノールＦ型エポキシ樹脂、ビスフェノールＡＤ型エポキシ樹脂、フェノールノボラック型エポキシ樹脂、ビスフェノールＡノボラック型エポキシ樹脂、クレゾールノボラック型エポキシ樹脂、ジアミノジフェニルメタン型エポキシ樹脂、β−メチルエピクロ型エポキシ樹脂、グリシジルエーテル型エポキシ樹脂、グリシジルエステル型エポキシ樹脂、ポリグリコールエーテル型エポキシ樹脂、グリコールエーテル型エポキシ樹脂、ウレタン変性エポキシ樹脂から選ばれる１種または２種以上のエポキシ樹脂であり、
固形分重量比率で（Ａ）結合材１００重量部に対して、（Ｂ）アミノ基含有シラン化合物を０．０１重量部以上６重量部以下、含むことを特徴とする植物材料被覆用樹脂組成物。
【請求項２】
（Ａ）被膜が透明性を有する結合材、（Ｂ）アミノ基含有シラン化合物、を含み、
（Ａ）透明性を有する結合材が、ビスフェノールＡ型エポキシ樹脂、ビスフェノールＦ型エポキシ樹脂、ビスフェノールＡＤ型エポキシ樹脂、フェノールノボラック型エポキシ樹脂、ビスフェノールＡノボラック型エポキシ樹脂、クレゾールノボラック型エポキシ樹脂、ジアミノジフェニルメタン型エポキシ樹脂、β−メチルエピクロ型エポキシ樹脂、グリシジルエーテル型エポキシ樹脂、グリシジルエステル型エポキシ樹脂、ポリグリコールエーテル型エポキシ樹脂、グリコールエーテル型エポキシ樹脂、ウレタン変性エポキシ樹脂から選ばれるエポキシ樹脂であり、
固形分重量比率で（Ａ）透明性を有する結合材１００重量部に対して、（Ｂ）アミノ基含有シラン化合物を０．０１重量部以上６重量部以下、含む樹脂組成物によって、葉、茎、花から選ばれる植物材料を被覆した成型体。
【発明の詳細な説明】
【技術分野】
【０００１】
本発明は、長期にわたって植物の変色を防止することができる、樹脂組成物、及び植物材料含有成型体に関するものである。
【背景技術】
【０００２】
従来、生花（植物の葉、茎、花など）を加工した各種装飾品が製造されている。例えば、水分を予め除去した自然の草花や乾燥花を、透明樹脂で被覆したブローチやイヤリングなどの装飾品（例えば、特許文献１、２）、または植物材料を、熱可塑性のボードなどの間に挟み、加熱・加圧加工した装飾品（特許文献３）が知られている。
【０００３】
しかし、上記のような装飾品のように、植物材料を透明樹脂で被覆した場合、経時で植物が変色、退色するおそれがあり、これを解決する手段としては被覆する樹脂を厚くする必要があった。そのため、このように樹脂被覆によって製造される装飾品としては、ブローチなどの小物がほとんどであり、建材等の大型化には適用され難かった。一方、熱可塑性フィルム（板）によって加熱・加圧加工する場合、比較的大きな建材などの製造も可能であるが、特殊な機械が必要であり、工程が煩雑となるおそれがある。また、このようなフィルム（板）状のものは、形状が限られるため、適用可能な施工場所に制限を受けるおそれがある。
【先行技術文献】
【特許文献】
【０００４】
【特許文献１】特開平５−３１８９９８号公報
【特許文献２】実開平２−３８９９号公報
【特許文献３】ＷＯ０３／０８２５７２号公報
【発明の概要】
【発明が解決しようとする課題】
【０００５】
本発明は、上述のような問題点に鑑みなされたものであり、植物材料を被覆するための樹脂組成物であって、被覆した植物材料の変色、および退色を抑制することができ、建材などに容易に応用できる樹脂組成物を得ることを目的とするものである。さらに、この樹脂組成物を用いて植物材料が被覆された成型体を得ることを目的とする。
【課題を解決するための手段】
【０００６】
本発明者は、上記目的を達成するため鋭意検討を行った結果、特定の樹脂組成物が、上記目的を達成できることを見出し、本発明を完成するに至った。すなわち、本発明の樹脂組成物は、下記の特徴を有するものである。
【０００７】
１．葉、茎、花から選ばれる植物材料を被覆するための樹脂組成物であって、（Ａ）被膜が透明性を有する結合材、（Ｂ）アミノ基含有シラン化合物、を含み、
（Ａ）透明性を有する結合材が、ビスフェノールＡ型エポキシ樹脂、ビスフェノールＦ型エポキシ樹脂、ビスフェノールＡＤ型エポキシ樹脂、フェノールノボラック型エポキシ樹脂、ビスフェノールＡノボラック型エポキシ樹脂、クレゾールノボラック型エポキシ樹脂、ジアミノジフェニルメタン型エポキシ樹脂、β−メチルエピクロ型エポキシ樹脂、グリシジルエーテル型エポキシ樹脂、グリシジルエステル型エポキシ樹脂、ポリグリコールエーテル型エポキシ樹脂、グリコールエーテル型エポキシ樹脂、ウレタン変性エポキシ樹脂から選ばれる１種または２種以上のエポキシ樹脂であり、
固形分重量比率で（Ａ）結合材１００重量部に対して、（Ｂ）アミノ基含有シラン化合物を０．０１重量部以上６重量部以下、含むことを特徴とする植物材料被覆用樹脂組成物。
２．（Ａ）被膜が透明性を有する結合材、（Ｂ）アミノ基含有シラン化合物、を含み、
（Ａ）透明性を有する結合材が、ビスフェノールＡ型エポキシ樹脂、ビスフェノールＦ型エポキシ樹脂、ビスフェノールＡＤ型エポキシ樹脂、フェノールノボラック型エポキシ樹脂、ビスフェノールＡノボラック型エポキシ樹脂、クレゾールノボラック型エポキシ樹脂、ジアミノジフェニルメタン型エポキシ樹脂、β−メチルエピクロ型エポキシ樹脂、グリシジルエーテル型エポキシ樹脂、グリシジルエステル型エポキシ樹脂、ポリグリコールエーテル型エポキシ樹脂、グリコールエーテル型エポキシ樹脂、ウレタン変性エポキシ樹脂から選ばれるエポキシ樹脂であり、
固形分重量比率で（Ａ）透明性を有する結合材１００重量部に対して、（Ｂ）アミノ基含有シラン化合物を０．０１重量部以上６重量部以下、含む樹脂組成物によって、葉、茎、花から選ばれる植物材料を被覆した成型体。
【発明の効果】
【０００８】
本発明の樹脂組成物は、植物材料を被覆する場合、成型体の厚みを比較的薄くしても、長期にわたり植物の変色、退色を抑制することができ、さらに優れた耐水性を得ることができる。また、高温加熱・加圧等の特殊な機械が不要であり、簡単に製造することができ、様々な形状の成型体を製造することもできる。このような利点により、小物等の装飾品以外に、建材等にも簡単に適用することができる。
【発明を実施するための形態】
【０００９】
以下、本発明を実施するための最良の形態について詳細に説明する。
【００１０】
本発明の（Ａ）被膜が透明性を有する結合材（以下、「（Ａ）成分」という）としては、被覆した植物材料を視認できるものであれば特に限定されない。具体的には、公知のプラスチック製品、シート、塗料などでバインダーとして採用されている、熱硬化性及び／または熱可塑性の有機質樹脂であればよい。このような樹脂としては、例えば、アクリル樹脂、ポリエステル樹脂、ポリエーテル樹脂、ビニル樹脂、ポリアミド樹脂、フェノール樹脂、ウレタン樹脂、エポキシ樹脂、フッ素樹脂、酢酸ビニル樹脂、塩化ビニル樹脂、アクリル−スチレン樹脂、酢酸ビニル−バーサチック酸ビニルエステル樹脂、ポリビニルピロリドン樹脂、ポリビニルカプロラクタム樹脂、ポリビニルアルコール樹脂、ポリカーボネート樹脂、ＡＢＳ樹脂、ＡＳ樹脂、セルロース樹脂、アクリル−シリコン樹脂、シリコン樹脂、アルキッド樹脂、メラミン樹脂、アミノ樹脂、塩ビ樹脂、ビニル樹脂等の無溶剤型、溶剤可溶型、ＮＡＤ型、水可溶型、水分散型等の結合材が挙げられ、これらのうち１種または２種以上を用いることができる。また、これらの樹脂の付加物や改質樹脂も使用することができる。
【００１１】
本発明では、特に、シリコン樹脂、アクリルシリコン樹脂、ウレタン樹脂、エポキシ樹脂、フッ素樹脂の熱硬化性樹脂が好ましい。熱硬化性樹脂の中でも、植物材料の変色・退色の抑制、耐候性、などの面からエポキシ樹脂を使用する。
【００１２】
例えば、エポキシ樹脂としては、ビスフェノールＡとエピクロルヒドリン等の縮合反応により得られるエピ−ビス型のビスフェノールＡ型エポキシ樹脂、ビスフェノールＦ型エポキシ樹脂、ビスフェノールＡＤ型エポキシ樹脂が一般的に用いられる。また、その他にフェノールノボラック型エポキシ樹脂、ビスフェノールＡノボラック型エポキシ樹脂、クレゾールノボラック型エポキシ樹脂、ジアミノジフェニルメタン型エポキシ樹脂等があげられる。その他、特殊なものとして、β−メチルエピクロ型エポキシ樹脂、グリシジルエーテル型エポキシ樹脂、グリシジルエステル型エポキシ樹脂、ポリグリコールエーテル型エポキシ樹脂、グリコールエーテル型エポキシ樹脂、ウレタン変性エポキシ樹脂等の各エポキシ樹脂も使用できる。また、稀釈剤としてｎ−ブチルグリシジルエーテル、アリルグリシジルエーテル、２−エチルヘキシルグリシジルエーテル、スチレンオキサイド、フェニルグリシジルエーテル、クレジルグリシジルエーテル、グリシジルメタクリレート、ビニルシクロヘキセンモノエポキサイド、ジグリシジルエーテル等のものを適宜使用することができる。
【００１３】
上記エポキシ樹脂は、硬化剤と組み合わせて使用する。このような硬化剤としては、エチレンジアミン、ジエチレントリアミン、トリエチレンテトラミン、テトラエチレンペンタミン、イミノビスプロピルアミン（ジプロピレントリアミン）、ビス（ヘキサメチレン）トリアミン、１,３,６−トリスアミノメチルヘキサン、ポリメチレンジアミン、トリメチルヘキサメチレンジアミン、ポリエーテルジアミン、ジメチルアミノプロピルアミン、ジエチルアミノプロピルアミン、アミノエチルエタノールアミン等の脂肪族アミン類、メンセンジアミン、イソホロンジアミン、ビス（４−アミノ−３−メチルシクロヘキシル）メタン、Ｎ−アミノエチルピペラジン、メタキシリレンジアミン等の脂環族ポリアミン、メタフェニレンジアミン、ジアミノジフェニルメタン、ジアミノジフェニルスルホン、ベンジルジメチルアミン、ジメチルアミノメチルベンゼン等の芳香族アミン、ポリアミンエポキシ樹脂アダクト、ポリアミン−エチレンオキシドアダクト、ポリアミン−プロピレンオキシドアダクト、シアノエチル化ポリアミン、ケチミン、芳香族酸無水物、環状脂肪族酸無水物、脂肪族酸無水物、ハロゲン化酸無水物、ダイマー酸とポリアミンの縮合によって生成するポリアミド樹脂が挙げられる。
【００１４】
本発明の（Ｂ）シラン化合物（以下、「（Ｂ）成分」という）としては、トリメチルメトキシシラン、トリメチルエトキシシラン、ジメチルジメトキシシラン、ジメチルジエトキシシラン、メチルトリメトキシシラン、テトラメトキシシラン、メチルトリエトキシシラン、テトラエトキシシラン、メチルジメトキシシラン、メチルジエトキシシラン、ジメチルエトキシシラン、ジメチルビニルメトキシシラン、ジメチルビニルエトキシシラン、メチルビニルジメトキシシラン、メチルビニルジエトキシシラン、ジフェニルジメトキシシラン、フェニルトリメトキシシラン、ジフェニルジエトキシシラン、フェニルトリエトキシシラン等のアルコキシシランや、ビニルトリメトキシシラン、ビニルトリエトキシシラン、γ−クロロプロピルトリメトキシシラン、γ−クロロプロピルメチルジクロロシラン、γ−クロロプロピルメチルジメトキシシラン、γ−アミノプロピルトリメトキシシラン、γ−（β−アミノエチル）−γ−アミノプロピルトリメトキシシラン、γ−（β−アミノエチル）−γ−アミノプロピルメチルジメトキシシラン、γ−メルカプトプロピルトリメトキシシラン、γ−グリシドキシプロピルトリメトキシシラン、γ−グリシドキシプロピルメチルジメトキシシラン、γ−メタクリロキシプロピルトリメトキシシラン、γ−メタクリロキシプロピルメチルジメトキシシラン等のシランカップリング剤を単独または縮合物として配合したものが挙げられる。本発明では、アミノ基を有するものを使用する。アミノ基を含有する場合、成型体の劣化を抑制し、植物の変色及び退色を抑制する効果を高めることができる。
【００１５】
（Ｂ）シラン化合物の添加量は、固形分重量比率で（Ａ）結合材１００重量部に対して、０．０１重量部以上６重量部以下である。０．０１重量部より少ない場合、長期間での植物材料の変色防止効果が得られないおそれがあり、１０重量部以上の場合、樹脂の透明性が損なわれ、植物材料の視認性が低下するおそれがある。
【００１６】
本発明は、（Ａ）成分と（Ｂ）成分を含む樹脂組成物で植物材料を被覆することによって、被覆した植物材料の変色、及び退色を抑制することができる。その作用機構は明らかではないが、（Ｂ）成分を添加することにより、結合材に撥水性が付与され耐水性が向上する、被覆した植物材料の表面が改質され結合材と植物材料の密着性が向上する、あるいは植物材料に含まれる水分を除去できる等の作用が考えられる。
【００１７】
本発明の植物材料とは、具体的に、葉、茎、花等のことであり、各種植物体を使用することができ、色彩についても特に限定されない。本発明では特に、各種植物材料本来の色を保持させたまま使用することが好ましい。このような植物材料としては、採取した葉、茎、花などをそのまま使用しても良いが、本発明では、乾燥処理され、平滑にされたものを使用することもできる。また、植物の種類、色に応じて、前処理されていてもよい。さらに、植物材料の形状は、採取したままの植物であっても、任意に切り取られたものであってもよい。
【００１８】
本発明の樹脂組成物によって、植物材料が視認できる状態で被覆された成型体において、成型体表面から植物材料までの樹脂組成物の被覆厚（以下、単に「被覆厚」ともいう）は、適宜設定すれば良いが、通常は０．１ｍｍ以上、好ましくは０．５ｍｍ以上とする。０．１ｍｍ未満の場合には、植物材料を固定できないおそれや、充分な植物材料の変色防止効果が得られないことがある。また、被覆厚が、厚いほど被覆された植物材料の変色を防止できるが、この場合、植物材料が被覆された成型体の厚みが大きくなり、作製原材料費が増加するおそれがある。本発明では、成型体の使用目的に応じ、上記の範囲内おいて、樹脂組成物の被覆厚、及び成型体の厚みを最適なものに設定すればよい。
【００１９】
このような成型体は、例えば以下の各方法で製造することができる。この方法によれば、目的とする成型体を安定して製造することができ、効果発現の点でも好適である。
【００２０】
１．板状の基材や、容器等に樹脂組成物、植物材料を含む組成物を流し込み、硬化させる方法、
２．板状の基材や、容器等に樹脂組成物を流し込み、植物材料を配置し、さらに樹脂組成物を、植物材料が被覆するように流し込み、硬化させる方法、
３．型枠内に樹脂組成物を流し込み、その上に植物材料を配置し、さらに前記樹脂組成物を植物材料が被覆するように流し込み、硬化後に脱型する方法
４．樹脂組成物に植物材料を混合し型枠内に流し込み、硬化後に脱型する方法
【００２１】
上記１．〜４．において予め前処理した植物材料を使用する場合、その前処理方法として、本発明では、少なくとも、脱水（乾燥）処理を行うことが好ましく、その方法としては、特に限定されないが、成型体が薄い板状となる場合、植物材料の平滑化を同時に行うことが望ましい。また、その他の前処理としては、植物材料を水洗処理、脱水（乾燥）処理、有機溶剤処理、金属イオン含有溶液処理、染色処理、ｐＨ調整溶液処理する等が挙げられ、これらを必要に応じて組み合わせて行うことができる。
【００２２】
また、上記１．〜２．の板状の基材や、容器等としては、アルミニウム、ステンレス等各種の鋼製、プラスチック製等のものが挙げられる。また、透湿防止処理等の表面処理を施した石膏ボード、合板、コンクリート、モルタル、磁器タイル、繊維混入セメント板、セメント珪酸カルシウム板、スラグセメントパーライト板、ＡＬＣ板、サイディング板、押出成形板、合成紙、ガラス繊維、ポリエステル繊維、ビニロン繊維等の繊維からなる繊維布又は不織布、セラミックペーパー、ガラスクロス、メッシュ等が挙げられる。これら基材の表面は、既に被膜が形成されたものや、色相、凹凸パターンが付与されたもの等であってもよい。
【００２３】
上記３．〜４．において使用する型枠としては、離型効果のあるものであればよく、例えばシリコン樹脂製、ウレタン樹脂製、金属製等の型枠、あるいは離型紙を設けた型枠等が使用できる。上記方法では型枠側が成型体表面となるため、型枠内側の形状を調整することで、成型体表面に所望の凹凸模様を付与することもできる。
【００２４】
上記１．〜４．において樹脂組成物を流し込む際には、例えば公知手法により、適宜選定を行えばよいが、製造上のメリットを考慮した場合、各種コーター等を用いる方法が挙げられる。また、組成物には、上述の成分の他に必要に応じ、例えば、繊維、増粘剤、造膜助剤、レベリング剤、湿潤剤、可塑剤、凍結防止剤、ｐＨ調整剤、防腐剤、防黴剤、防藻剤、抗菌剤、分散剤、消泡剤、吸着剤、架橋剤、紫外線吸収剤、酸化防止剤、触媒、ブロッキング防止剤等が含まれていてもよい。
【００２５】
上記２．または３．の植物材料を配置させた後、本発明の効果を阻害しない範囲内で植物材料を圧着することができる。圧着することで、植物材料内の気泡を除去することができ、かつ植物材料をより強固に固定することができる。圧着方法としては、公知手法により、適宜選定を行えばよいが、製造上のメリットを考慮した場合、ローラー、プレス機等を用いる方法が挙げられる。
【００２６】
また、上記１．〜４．において樹脂組成物を硬化、養生させる際には、常温で行うこともできるが、本発明では特に加熱することが好ましい。加熱することにより、樹脂組成物の硬化を効率的に行うことができる。このときの加熱温度は、樹脂組成物の種類によって適宜設定すれよく、４０℃以上８０℃未満とすることが好ましい。８０℃以上の場合、植物材料が変色するおそれがある。
【００２７】
本発明の成型体は、装飾材として各種用途、例えば装飾品、希少植物の標本等に用いることができる。また、建築用材料に応用することもでき、例えば、住宅、マンション、学校、病院、店舗、事務所、工場、倉庫、食堂等における壁、間仕切り、扉、天井等の仕上げに適用できる。
【実施例】
【００２８】
以下に実施例を示し、本発明の特徴をより明確にする。
【００２９】
＜樹脂組成物＞
・樹脂組成物Ａ〜樹脂組成物Ｋ
表１に示す配合に基づき、常法で混合したものを樹脂組成物Ａ〜樹脂組成物Ｋとした。
なお、このとき使用した原料を以下に示す。
・結合材１：エポキシ樹脂（ビスフェノールＡ型、固形分１００％）
・結合材２：ポリエーテルポリオール（固形分１００％）
・硬化剤１：イソホロンジアミン
・硬化剤２：イソシアネート系硬化剤
・触媒：スズ系触媒
・添加剤：消泡剤
・シラン化合物１：トリメチルメトキシシラン
・シラン化合物２：３−アミノプロピルトリメトキシシラン
・シラン化合物３：３−メルカプトプロピルトリメトキシシラン
【００３０】
（成型体の製造）
植物材料は、バラを花弁（赤）と葉に分け、それぞれを洗浄、平滑化及び乾燥処理をしたものを使用した。
【００３１】
（参考例１）  
アルミ板に樹脂組成物Ａを塗付し、次いで、葉と花弁をそれぞれ、任意に配置した。さらに、樹脂組成物Ａを被覆厚が概ね０．８ｍｍとなるように成型し、４日間硬化、２３℃下で養生させ試験体を作製した。このときの試験体の厚みは１．０ｍｍ（基材は除く）であった。以下の評価を実施した。結果を表２に示す。
【００３２】
・評価１（屋内露光）
屋内の窓辺に試験体１を設置し、この試験体の１４日後の色相変化を、目視で評価した。評価基準は、評価開始時と比較し、色相変化がないものを◎、著しく変化したものを×とし、４段階（◎＞○＞△＞×）で評価した。
・評価２（浸水屋内露光）
２５℃の水に試験体を浸漬させたものを、屋内の窓辺に設置し、１４日間浸漬後、試験体を水から引き上げ、乾燥させた後、色相変化を、評価１と同様の方法で評価した。
【００３３】
（参考例２）
樹脂組成物Ａに代えて樹脂組成物Ｂを使用した以外は、参考例１と同様の方法で、試験体を作製し、参考例１と同様の評価を行った。結果を表２に示した。
【００３４】
（参考例３）
樹脂組成物Ａに代えて樹脂組成物Ｃを使用した以外は、参考例１と同様の方法で、試験体を作製し、参考例１と同様の評価を行った。結果を表２に示した。
【００３５】
（参考例４）
樹脂組成物Ａに代えて樹脂組成物Ｂを使用し、養生温度を５０℃とした以外は、参考例１と同様の方法で、試験体を作製し、参考例１と同様の評価を行った。結果を表２に示した。
【００３６】
（実施例１）
樹脂組成物Ａに代えて樹脂組成物Ｅを使用し、養生温度を５０℃とした以外は、参考例１と同様の方法で、試験体を作製し、参考例１と同様の評価を行った。結果を表２に示した。
【００３７】
（実施例２）
樹脂組成物Ａに代えて樹脂組成物Ｆを使用し、養生温度を５０℃とした以外は、参考例１と同様の方法で、試験体を作製し、参考例１と同様の評価を行った。結果を表２に示した。
【００３８】
（実施例３）
樹脂組成物Ａに代えて樹脂組成物Ｇを使用し、養生温度を５０℃とした以外は、参考１と同様の方法で、試験体を作製し、参考例１と同様の評価を行った。結果を表２に示した。
【００３９】
（参考例５）
樹脂組成物Ａに代えて樹脂組成物Ｈを使用し、養生温度を５０℃とした以外は、参考例１と同様の方法で、試験体を作製し、参考例１と同様の評価を行った。結果を表２に示した。
【００４０】
（参考例６）
樹脂組成物Ａに代えて樹脂組成物Ｉを使用し、養生温度を５０℃とした以外は、参考１と同様の方法で、試験体を作製し、参考例１と同様の評価を行った。結果を表２に示した。
【００４１】
（参考例７）
樹脂組成物Ａに代えて樹脂組成物Ｊを使用し、養生温度を２３℃とした以外は、参考例１と同様の方法で、試験体を作製し、参考例１と同様の評価を行った。結果を表２に示した。
【００４２】
（比較例１）
樹脂組成物Ａに代えて樹脂組成物Ｄを使用し、養生温度を５０℃とした以外は、参考例１と同様の方法で、試験体を作製し、参考例１と同様の評価を行った。結果を表２に示した。
【００４３】
（比較例２）
樹脂組成物Ａに代えて樹脂組成物Ｋを使用し、養生温度を５０℃とした以外は、参考例１と同様の方法で、試験体を作製し、参考例１と同様の評価を行った。結果を表２に示した。
【００４４】
【表１】
0005166313.tif 000002
【００４５】
【表２】
0005166313.tif 000003